(57)【要約】      （修正有）【課題】反りや内部応力の発生が抑えられ、かつ、曲面形状に対する追従性に優れる太陽電池モジュールを提供する。【解決手段】受光面側から順に、樹脂製の表面保護基板２０と、ゲル状高分子層２２と、第１封止材層２６と、光電変換部１０と、第２封止材層２８と、裏面保護層３２とを有し、ゲル状高分子層２２の引張弾性率が、表面保護基板２０、第１封止材層２６及び第２封止材層２８のうちのいずれの引張弾性率よりも小さく、裏面保護層３２の熱膨張係数が、表面保護基板２０の熱膨張係数よりも小さく、裏面保護層３２の厚みが、表面保護基板２０の厚みの１０％以下である太陽電池モジュールである。【選択図】図２
2019083335.tif 000002
【特許請求の範囲】
【請求項１】
受光面側から順に、樹脂製の表面保護基板と、ゲル状高分子層と、第１封止材層と、光電変換部と、第２封止材層と、裏面保護層とを有し、
前記ゲル状高分子層の引張弾性率が、前記表面保護基板、前記第１封止材層及び前記第２封止材層のうちのいずれの引張弾性率よりも小さく、
前記裏面保護層の熱膨張係数が、前記表面保護基板の熱膨張係数よりも小さく、
前記裏面保護層の厚みが、前記表面保護基板の厚みの１０％以下である太陽電池モジュール。
【請求項２】
前記光電変換部がタブ配線で接続された１以上の太陽電池セルを含む請求項１に記載の太陽電池モジュール。
【請求項３】
前記第２封止材層に引張弾性率が、前記第１封止材層の引張弾性率より大きい請求項２に記載の太陽電池モジュール。
【請求項４】
前記裏面保護層が母材と繊維材とを有し、前記繊維材の熱膨張係数が前記母材の熱膨張係数よりも小さく、かつ、前記裏面保護層の厚みが０．５ｍｍ以下である請求項１〜３のいずれか１項に記載の太陽電池モジュール。
【請求項５】
前記裏面保護層が少なくとも２層からなる請求項１〜４のいずれか１項に記載の太陽電池モジュール。
【請求項６】
前記裏面保護層が、前記繊維材が前記タブ配線の延在方向に配向するＡ層と、前記繊維材が前記タブ配線の延在方向と直交する方向に配向するＢ層との少なくとも２層を含む請求項４又は５に記載の太陽電池モジュール。
【請求項７】
さらに、前記ゲル状高分子層と前記第１封止材層との間、及び前記第２封止材層と前記裏面保護層との間の少なくとも一方に、引張弾性率が前記第１封止材層及び前記第２封止材層のいずれの引張弾性率よりも大きい中間層を有する請求項１〜６のいずれか１項に記載の太陽電池モジュール。
【請求項８】
前記中間層の熱膨張係数が、前記第１封止材層及び前記第２封止材層のいずれの熱膨張係数よりも小さい請求項７に記載の太陽電池モジュール。
【請求項９】
前記第２封止材層と前記裏面保護層との間に位置する前記中間層が、絶縁性を有する請求項７又は８に記載の太陽電池モジュール。
【請求項１０】
前記表面保護基板の受光面側が凸となる曲面形状であって、前記タブ配線が前記曲面形状に沿って曲げられている曲面形状を有し、前記曲面形状の凹面側において少なくとも１つのリブが、前記表面保護基板の凹面側における一辺側の位置と、該一辺側に対向する他辺側の位置との間に架設されている請求項２〜９のいずれか１項に記載の太陽電池モジュール。
【発明の詳細な説明】
【技術分野】
【０００１】
本発明は、太陽電池モジュールに関し、表面保護基板が透明樹脂からなる太陽電池モジュールに関する。
【背景技術】
【０００２】
太陽電池モジュールは、基本的な構成として、第１の基板（表面保護基板）と、第１の樹脂層（封止材層）と、光電変換部と、第２の樹脂層（封止材層）と、第２の基板（裏面保護基板）と、をこの順に備えた構成になっている。つまり、光電変換部の表裏面を、第１の基板及び第１の樹脂層と、第２の樹脂層及び第２の基板とで覆うことで、光電変換部の保護を図っている。このような構成において、光電変換部においては、複数の太陽電池セルがマトリックス状に配列され、隣接する太陽電池セル同士はタブ配線によって電気的に接続される。そして、このように、光電変換部は複数の太陽電池セル同士を複数のタブ配線によって電気的に接続し、例えば出力電圧を高めるようにしている。
【０００３】
太陽電池モジュールの保護基板としては、従来、ガラス基板を用いるのが一般的であったが、近年、軽量化のためにガラス基板に代わり樹脂基板が用いられるようになってきている（例えば、特許文献１参照）。
【０００４】
上記のような樹脂基板を用いた太陽電池モジュールにおいて、受光面側は表面保護基板で覆っているので、例えば小さな雹の衝突があっても内部の光電変換部が損傷することはない。しかし、樹脂基板はガラス基板と比較すると耐衝撃性が十分とは言えず、大きな雹などの物体が衝突したときには、光電変換部に損傷をきたす虞がある。そのため、表面保護基板に用いられる材料の強度や厚みなどを考慮する必要がある。
また、裏面保護基板は外部からの衝撃を受けることが少なく、上記のような表面保護基板と同等の要求性能を満たす必要はない。そのため、一般には、表面保護基板と裏面保護基板とで、基板の構成材料、機械特性、熱的な特性、厚みなどの構成が異なる。
【０００５】
一方、太陽電池モジュールを曲面形状とする場合、表面保護基板の内面形状にしっかりと追従するように裏面保護基板を作製することは容易ではなく、裏面保護基板の作製やその貼り合わせに工数を要する。
【先行技術文献】
【特許文献】
【０００６】
【特許文献１】特開２０１３−１４５８０７号公報
【発明の概要】
【０００７】
上記の通り、表面保護基板と裏面保護基板とにおいてそれぞれ要求性能が異なるため、それぞれの役割に応じた材料及び厚みで各保護基板が形成される。しかし、各保護基板において熱膨張係数及び剛性が異なると反りの発生の原因となる。つまり、一定の厚みを有するもの同士で熱膨張係数及び剛性が異なると、温度変化により一方は伸縮しやすいが他方は伸縮し難いといった状態となり反りや内部応力の発生の原因となる。そのような問題は、表面保護基板と裏面保護基板とで性質が同じものとするか、近似するものとすることである程度は解消されると考えられる。しかし、裏面保護基板を、一般に剛性が大きい表面保護基板と同等のものにすると、裏面保護基板を変形することが困難となる。そのため、太陽電池モジュールを曲面形状にする場合に裏面保護基板を変形させて表面保護基板に追従させることが困難となる。
【０００８】
本発明は、このような従来技術の有する課題に鑑みてなされたものである。そして、本発明の目的は、反りや内部応力の発生が抑えられ、かつ、曲面形状に対する追従性に優れる太陽電池モジュールを提供することにある。
【０００９】
上記課題を解決するために、本発明の態様に係る太陽電池モジュールは、受光面側から順に、樹脂製の表面保護基板と、ゲル状高分子層と、第１封止材層と、光電変換部と、第２封止材層と、裏面保護層とを有する。そして、ゲル状高分子層の引張弾性率が、表面保護基板、第１封止材層及び第２封止材層のうちのいずれの引張弾性率よりも小さい。また、裏面保護層の熱膨張係数が、表面保護基板の熱膨張係数よりも小さい。さらに、裏面保護層の厚みが、表面保護基板の厚みの１０％以下である。
【図面の簡単な説明】
【００１０】
【図１】図１は、本実施形態に係る太陽電池モジュールを示す上面図である。
【図２】図２は、図１に示す太陽電池モジュールの部分断面図である。
【図３】図３は、図２とは異なる形態の太陽電池モジュールの部分断面図である。
【図４】図４は、スリットを有する裏面保護層を用いた太陽電池モジュールを後方から見た側面図である。
【図５】図５は、図４に示す太陽電池モジュールの裏面保護層の上面図である。
【図６】図６は、スリットを有する裏面保護層の別の例を示す上面図である。
【図７】図７は、リブを有する太陽電池モジュールを、（Ａ）後方から見た側面図、（Ｂ）裏面保護層側から見た上面図である。
【図８】図８は、リブを有する太陽電池モジュールの別の例を示す、図７（Ａ）に対応する図である。
【発明を実施するための形態】
【００１１】
＜太陽電池モジュール＞
以下、図面を参照して本実施形態に係る太陽電池モジュールについて説明する。図１は、本実施形態に係る太陽電池モジュール１００を示す上面図である。図１に示すように、ｘ軸、ｙ軸、ｚ軸からなる直角座標系が規定される。ｘ軸、ｙ軸は、太陽電池モジュール１００の平面内において互いに直交する。ｚ軸は、ｘ軸およびｙ軸に垂直であり、太陽電池モジュール１００の厚み方向に延びる。また、ｘ軸、ｙ軸、ｚ軸のそれぞれの正の方向は、図１における矢印の方向に規定され、負の方向は、矢印と逆向きの方向に規定される。太陽電池モジュール１００を形成する２つの主表面であって、かつｘ−ｙ平面に平行な２つの主表面のうち、ｚ軸の正方向側に配置される主平面が「受光面」であり、ｚ軸の負方向側に配置される主平面が「裏面」である。なお、「受光面」とは光が主に入射する面を意味し、「裏面」とは受光面と反対側の面を意味することもある。また、ｚ軸の正方向側を「受光面側」とよび、ｚ軸の負方向側を「裏面側」とよぶこともある。
【００１２】
太陽電池モジュール１００は、複数の太陽電池セル１０、複数のタブ配線１２、複数の接続配線１４を含む。複数の太陽電池セル１０のそれぞれは、入射する光を吸収して光起電力を発生する。太陽電池セル１０は、例えば、結晶系シリコン、ガリウム砒素（ＧａＡｓ）またはインジウム燐（ＩｎＰ）等の半導体材料によって形成される。太陽電池セル１０の構造は、特に限定されないが、ここでは、一例として、結晶シリコンとアモルファスシリコンとが積層されているとする。図１では省略しているが、各太陽電池セル１０の受光面および裏面には、互いに平行にｘ軸方向に延びる複数のフィンガー電極と、複数のフィンガー電極に直交するようにｙ軸方向に延びる複数、例えば２本のバスバー電極とが備えられる。バスバー電極は、複数のフィンガー電極のそれぞれを接続する。
【００１３】
複数の太陽電池セル１０は、ｘ−ｙ平面上にマトリックス状に配列される。ここでは、ｘ軸方向に４つの太陽電池セル１０が並べられ、ｙ軸方向に５つの太陽電池セル１０が並べられる。なお、ｘ軸方向に並べられる太陽電池セル１０の数と、ｙ軸方向に並べられる太陽電池セル１０の数は、これらに限定されない。ｙ軸方向に並んで配置される５つの太陽電池セル１０は、タブ配線１２によって直列に接続され、１つの太陽電池ストリング１６が形成される。さらに、前述のごとく、ｘ軸方向に４つの太陽電池セル１０が並べられるので、ｙ軸方向に延びた太陽電池ストリング１６がｘ軸方向に４つ平行に並べられる。
なお、太陽電池ストリング１６は、複数の太陽電池セル１０と複数のタブ配線１２との組合せを示す。
【００１４】
太陽電池ストリング１６を形成するために、タブ配線１２は、隣接した太陽電池セル１０のうちの一方の受光面側のバスバー電極と、他方の裏面側のバスバー電極とを電気的に接続する。すなわち、隣接した太陽電池セル１０は互いにタブ配線１２で電気的に接続されている。タブ配線１２は、細長い金属箔であり、例えば、銅箔にハンダや銀等をコーティングしたものが用いられる。タブ配線１２とバスバー電極との接続には樹脂が使用される。この樹脂は導電性、非導電性いずれでもよい。後者の場合はタブ配線１２とバスバー電極とを直接接触させることで電気的に接続される。また、タブ配線１２とバスバー電極との接続は、樹脂ではなくハンダを用いてもよい。
【００１５】
さらに、太陽電池ストリング１６のｙ軸の正方向側と負方向側において、複数の接続配線１４がｘ軸方向に延びており、接続配線１４は、隣接した２つの太陽電池ストリング１６を電気的に接続する。以上の構成において、太陽電池セル１０、太陽電池ストリング１６のそれぞれが「光電変換部」であってもよく、複数の太陽電池ストリング１６と接続配線１４との組合せが「光電変換部」であってもよい。なお、太陽電池モジュール１００の端縁部には、図示しないフレームが取り付けられてもよい。フレームは、太陽電池モジュール１００の端縁部を保護するとともに、太陽電池モジュール１００を屋根等に設置する際に利用される。
【００１６】
本実施形態の太陽電池モジュールは、受光面側から順に、樹脂製の表面保護基板と、ゲル状高分子層と、第１封止材層と、光電変換部と、第２封止材層と、裏面保護層とを有する。そして、ゲル状高分子層の引張弾性率が、表面保護基板、第１封止材層及び第２封止材層のうちのいずれの引張弾性率よりも小さい。また、裏面保護層の熱膨張係数が、表面保護基板の熱膨張係数よりも小さい。さらに、裏面保護層の厚みが、表面保護基板の厚みの１０％以下である。
【００１７】
図２は、図１のＡ−Ａ線に沿った太陽電池モジュール１００の一部を示す断面図である。太陽電池モジュール１００は、太陽電池セル１０、タブ配線１２、接続配線１４、太陽電池ストリング１６、表面保護基板２０、ゲル状高分子層２２、第１封止材層２６、第２封止材層２８及び裏面保護層３２を含む。図２の上側が受光面（表面）側に相当し、下側が裏面側に相当する。
【００１８】
図２に示す構成において、太陽電池モジュール１００の裏面には、表面保護基板２０の厚みの１０％以下である裏面保護層３２が配されている。裏面保護層３２の厚みは表面保護基板２０と比較して非常に薄いため、裏面保護層３２は剛性が小さく変形しやすい。その上、裏面保護層３２の熱膨張係数は、表面保護基板２０の熱膨張係数よりも小さく、温度変化に起因する裏面保護層３２の伸縮は表面保護基板２０の伸縮より小さい。
一方、ゲル状高分子層２２は、表面保護基板２０、第１封止材層２６及び第２封止材層２８のうちのいずれの引張弾性率よりも小さく柔軟性が高い。そのため、温度変化により表面保護基板２０が伸縮した場合でも、表面保護基板２０に隣接する下層のゲル状高分子層２２は引張弾性率が小さいため、表面保護基板２０の伸縮に追従することができる。
以上のことから、温度変化により、表面保護基板２０が伸縮してもゲル状高分子層２２がその伸縮に追従するため、表面保護基板２０の伸縮による応力の発生が緩和される。また、裏面保護層３２は熱膨張係数が表面保護基板２０よりも小さく、温度変化により伸縮し難い。従って、太陽電池モジュール１００の表裏において、いずれか一方が伸縮しやすいといったことが抑えられ応力のバランスが保たれる。ひいては、反りや内部応力の発生を防止することができる。
また、裏面保護層３２は薄いが故に剛性が小さく変形しやすいため、曲面形状に対する追従性に優れる。
さらに、裏面保護層３２を薄くすることにより、表面保護基板２０と同等の基板状のもの（裏面保護基板）と比較して軽量化を図ることができる。
以下に、各層について順次説明する。
【００１９】
［表面保護基板］
表面保護基板２０は、太陽電池モジュール１００の太陽光の受光面側に位置し、透明樹脂から構成される基板である。表面保護基板２０を構成する透明樹脂としては、例えば、ポリエチレン（ＰＥ）、ポリプロピレン（ＰＰ）、環状ポリオレフィン、ポリカーボネート（ＰＣ）、ポリメチルメタクリレート（ＰＭＭＡ）、ポリテトラフルオロエチレン（ＰＴＦＥ）、ポリスチレン（ＰＳ）、ポリエチレンテレフタレート（ＰＥＴ）及びポリエチレンナフタレート（ＰＥＮ）からなる群より選択される少なくとも１つを用いることができる。これらの中でも、表面保護基板２０としては、ポリカーボネート（ＰＣ）を用いることが好ましい。ポリカーボネート（ＰＣ）は、耐衝撃性および透光性に優れるため、太陽電池モジュール１００の表面を保護するのに適しているからである。また、表面保護基板２０は、その表面にシリコン系やアクリルウレタン系などで構成されるハードコート層を含んでもよい。さらに、表面保護基板２０又はハードコート層などに紫外線吸収剤や艶調整剤、反射防止成分を含んでもよい。
【００２０】
表面保護基板２０の厚みは、２〜６ｍｍとすることが好ましく、３〜５ｍｍとすることがより好ましい。本実施形態においては、裏面保護層３２の厚みを、表面保護基板２０の厚みの１０％以下としているが、逆に言えば、表面保護基板２０の厚みは、裏面保護層３２の厚みの１０倍以上である。つまり、裏面保護層３２の厚みが薄いが故に低下する機械強度は、表面保護基板２０が厚いことで担保されている。表面保護基板２０の厚みをこのような範囲とすることによって、太陽電池モジュール１００を適切に保護し、光を光電変換部（太陽電池セル１０）に効率よく到達させることができる。
【００２１】
表面保護基板２０の引張弾性率は、１．０〜１０．０ＧＰａであることが好ましく、２．３〜２．５ＧＰａであることがより好ましい。表面保護基板２０の引張弾性率をこのような範囲とすることによって、太陽電池モジュール１００の表面を適切に保護することができる。引張弾性率は、例えば、次のように、ＪＩＳ  Ｋ７１６１−１（プラスチック−引張特性の求め方−第１部：通則）により測定することができる。
Ｅｔ＝（σ２−σ１）／（ε２−ε１）  （１）
上記式（１）において、Ｅｔは引張弾性率（Ｐａ）、σ１はひずみε１＝０．０００５における応力（Ｐａ）、σ２はひずみε２＝０．００２５における応力（Ｐａ）を示す。
【００２２】
表面保護基板２０の全光線透過率は８０％以上であることが好ましく、９０〜１００％であることが好ましい。表面保護基板２０の全光線透過率をこの範囲とすることにより、光を効率よく光電変換部（太陽電池セル１０）へ到達させることができる。全光線透過率は、例えば、ＪＩＳ  Ｋ７３６１−１（プラスチック−透明材料の全光線透過率の試験方法−第１部：シングルビーム法）などの方法により測定することができる。
【００２３】
表面保護基板２０の熱膨張係数は、特に限定はなく、４０〜１１０（×１０−６Ｋ−１）とすることができる。熱膨張係数は、ＪＩＳ  Ｋ  ７１９７  ：２０１２により測定することができる。
【００２４】
［ゲル状高分子層］
ゲル状高分子層２２は、柔軟性に富むゲル状高分子により形成される層であり、表面保護基板２０と第１封止材層２６との間に位置する。ゲル状高分子層２２は柔軟性を有し、表面保護基板２０が伸縮したとき、その伸縮に追従するため、光電変換部に伸縮による応力が別の層に伝わるのを防止することができる。すなわち、表面保護基板２０の伸縮による応力は、ゲル状高分子層２２により緩和することができる。
【００２５】
ゲル状高分子層２２を構成する材料としては、各種ゲルを用いることができる。ゲルは、特に限定されないが、溶媒を含有したゲルと溶媒を含有しないゲルに分類される。溶媒を含有したゲルには、分散媒が水のゲルであるヒドロゲル、分散媒が有機溶媒のゲルであるオルガノゲル、を用いることができる。また、溶媒を含有したゲルは、数平均分子量が１００００以上の高分子ゲル、数平均分子量が１０００以上１００００未満のオリゴマーゲル、数平均分子量が１０００未満の低分子ゲルのいずれを用いることができる。ゲル状高分子は、シリコーン、ウレタン、アクリル、及びスチレンからなる群より選択される少なくとも１種から構成されることが好ましい。
【００２６】
ゲル状高分子層２２は、表面保護基板２０の厚みに対して５〜７０％の厚みを有することが好ましく、１０〜５０％の厚みを有することがより好ましい。ゲル状高分子層２２がこのような厚みを有することで、表面保護基板２０の膨張・収縮による応力を十分に緩和することができる。
【００２７】
ゲル状高分子層２２の引張弾性率は、０．１ｋＰａ以上５ＭＰａ未満が好ましく、1ｋＰa以上１ＭＰa以下がより好ましい。ゲル状高分子層２２の引張弾性率がこのような範囲であることで、表面保護基板２０の膨張・収縮による応力を十分に緩和することができる。
【００２８】
ゲル状高分子層２２の全光線透過率は８０％以上であることが好ましく、９０〜１００％であることが好ましい。ゲル状高分子層２２の全光線透過率をこの範囲とすることにより、光を効率よく光電変換部（太陽電池セル１０）へ到達させることができる。全光線透過率の測定方法は既述の通りである。
【００２９】
［第１封止材層、第２封止材層］
第１封止材層２６及び第２封止材層２８は光電変換部を封止する。第１封止材層２６は、表面保護基板２０のｚ軸の負方向側（下側）に配置されており、第２封止材層２８は、裏面保護層３２のｚ軸の正方向側（上側）に配置されている。
【００３０】
第１封止材層２６としては、例えば、引張弾性率が０．００１ＭＰa〜１ＭＰaであり、損失係数が０．１〜０．５２であるゲルが使用される。このようなゲルは、例えば、シリコーンゲル、アクリルゲル、ウレタンゲル等である。シリコーンゲルについて、引張弾性率は０．０２２ＭＰaである。損失係数は、貯蔵剪断弾性率（Ｇ’）と損失剪断弾性率（Ｇ”）の比Ｇ”／Ｇ’であり、ｔａｎδで示される。損失係数は、材料が変形する際に材料がどのくらいエネルギーを吸収するかを示しており、ｔａｎδの値が大きいほどエネルギーを吸収する。この損失係数は、動的粘弾性測定装置によって測定される。第１封止材層２６は、透光性を有するとともに、表面保護基板２０におけるｘ−ｙ平面において僅かながら小さな寸法の面を有する長方形状のシート材によって形成される。なお、第１封止材層２６は、液状であってもよい。
【００３１】
一方、第２封止材層２８としては、例えば、ＥＶＡ、ＰＶＢ（ポリビニルブチラール）、ポリイミド等の樹脂フィルムのような熱可塑性樹脂が使用される。なお、熱硬化性樹脂が使用されてもよい。ここでは、特にＥＶＡが使用されるとする。ＥＶＡについて、引張弾性率は０．０１〜０．２５ＧＰａであり、損失係数は０．０５である。第２封止材層２８は、透光性を有するとともに、表面保護基板２０におけるｘ−ｙ平面と略同一寸法の面を有する矩形状のシート材によって形成される。
【００３２】
太陽電池モジュール１００の裏面には、薄く剛性が小さい裏面保護層３２が配されており、裏面保護層３２側に位置する第２封止材層２８は裏面保護層３２からの応力の影響を受けやすく、タブ配線１２の断線することが危惧される。そこで、本実施形態の太陽電池モジュール１００において、第２封止材層２８に引張弾性率が、第１封止材層２６の引張弾性率より大きいことが好ましい。このように、第２封止材層２８の引張弾性率を大きくする、つまり変形し難くすることで、タブ配線１２は変位し難くなり裏面保護層３２からの応力によるタブ配線１２の断線を防止することができる。
【００３３】
［裏面保護層］
裏面保護層３２は、バックシートとして太陽電池モジュール１００の裏面側を保護する。本実施形態においては、裏面保護層３２の厚みは、表面保護基板２０の厚みの１０％以下である。また、裏面保護層３２が母材と繊維材とを有し、繊維材の熱膨張係数が母材の熱膨張係数よりも小さく、かつ、裏面保護層３２の厚みが０．５ｍｍ以下であることが好ましい。このような本実施形態の裏面保護層３２について以下に詳述する。
【００３４】
裏面保護層３２を構成する材料としては、ガラス繊維、ガラスクロス、母材（マトリックス樹脂）と繊維材とを有する繊維強化プラスチック（ＦＲＰ）、ポリイミド（ＰＩ）、環状ポリオレフィン、ポリカーボネート（ＰＣ）、ポリメチルメタクリレート（ＰＭＭＡ）、ポリエーテルエーテルケトン（ＰＥＥＫ）、ポリスチレン（ＰＳ）、ポリエチレンテレフタレート（ＰＥＴ）及びポリエチレンナフタレート（ＰＥＮ）からなる群より選択される少なくとも１つを用いることができる。繊維強化プラスチック（ＦＲＰ）としては、ガラス繊維強化プラスチック（ＧＦＲＰ）、炭素繊維強化プラスチック（ＣＦＲＰ）、アラミド繊維強化プラスチック（ＡＦＲＰ）などが挙げられる。なお、ガラス繊維強化プラスチック（ＧＦＲＰ）としては、ガラスエポキシなどが挙げられる。裏面保護層３２を形成する材料は、繊維強化プラスチック（ＦＲＰ）、ポリメチルメタクリレート（ＰＭＭＡ）及びポリエーテルエーテルケトン（ＰＥＥＫ）からなる群より選択される少なくとも１つを含有することが好ましい。裏面保護層３２は、その強度を十分に確保するため、繊維強化プラスチックなど繊維強化樹脂からなることが好ましい。また、繊維強化プラスチックは、繊維材が一方向に並んだＵＤ（ＵｎｉＤｉｒｅｃｔｉｏｎ）材であってもよく、それぞれ交差する繊維材によって織られた織物材であってもよい。裏面保護層３２にＵＤ材を用いる場合、繊維材方向に膨張収縮しにくいため、ＵＤ材を配置する方向によっては太陽電池セル１０の破損やタブ配線１２の切断を抑制することができる。なお、たわみが生じにくく、軽量であるため、裏面保護層３２は炭素繊維強化プラスチックにより形成されていることが好ましい。さらに、裏面での発電の効率を上げるために、本層に酸化チタンなどを含有し反射率を向上させてもよい。また、表面にメッキ処理をしてもよい。
【００３５】
裏面保護層３２の厚みは、表面保護基板２０の厚みの１０％以下であり、５％以下が好ましく、３％以下が好ましい。また、裏面保護層３２の厚みの下限は、表面保護基板２０の厚みの０．８（５０μｍ／６ｍｍ×１００）％が好ましい。裏面保護層３２の厚みが、表面保護基板２０の厚みの１０％を超えると、裏面保護層３２が相対的に厚くなるため、太陽電池モジュール１００の反りや内部応力の発生の抑制や軽量化を図ることができなくなる。
例えば、表面保護基板２０の厚みが４ｍｍの場合、裏面保護層３２の厚みは０．４ｍｍ以下である。具体的には、裏面保護層３２の厚みは０．０１〜０．５ｍｍとすることが好ましく、０．０１〜０．２ｍｍとすることがより好ましい。特に、繊維強化プラスチックの場合は、繊維１本の直径が厚みの下限値であることが好ましい。裏面保護層３２の厚みをこのような範囲とすることによって、裏面保護層３２の変形を抑制し、太陽電池モジュール１００をより軽量化することができる。
【００３６】
なお、裏面保護層３２の厚みが薄い場合（例えば、０．２ｍｍ以下）、軽量化や薄肉化に加え、裏面保護層３２に温度差が生じた場合の熱収縮の影響が小さくなったり、裏面保護層３２の剛性が低下したりする。そのため、太陽電池モジュール１００全体の反りや内部応力の発生を低減させることができる。
【００３７】
また、裏面保護層３２の厚みが薄い場合、太陽電池モジュール内部のガス抜け性を向上させることができる。例えば、第２封止材層２８の材料としてＥＶＡを用いた場合、ＥＶＡの分解により酢酸が生じることがあるが、裏面保護層３２が薄いと酢酸が外部に発散しやすくなる。
【００３８】
また、裏面保護層３２にＵＤ材の繊維強化プラスチックを用い、裏面保護層３２の厚みを薄くした場合、ＵＤ材を必要に応じて部分的に重ね合わせることで、所望の箇所を補強するなど、裏面保護層３２の中でその特性に強弱をつけることができる。なお、ＵＤ材を重ね合わせる場合、所望する特性によって、ＵＤ材の繊維をそれぞれ同じ方向に重ね合わせてもよく、ＵＤ材の繊維をそれぞれ垂直などの異なる方向に重ね合わせてもよい。
【００３９】
また、裏面保護層３２の厚みが薄くなると、第２封止材層２８（被貼り合わせ面）の形状に追従させながら裏面保護層３２を貼り合わせることができ、第２封止材層２８と裏面保護層３２の間に気泡を混入しにくくすることができる。例えば、表面保護基板２０が曲面を有する形状であっても、第２封止材層２８を介して表面保護基板２０の形状に適合するように裏面保護層３２を貼り合わせることができる。そのため、気泡の混入を抑制しつつ、曲面形状を有する太陽電池モジュール１００を容易に製造することができる。なお、この際、裏面保護層３２と第２封止材層２８を貼り合わせた状態でフィルムモジュールが作製されていると、このフィルムモジュール自体が柔軟性を有するため、表面保護基板２０への貼り合わせを容易にすることができる。また、裏面保護層３２の追従性が高いため、例えば各層を積層して曲面形状の太陽電池モジュール１００を製造する場合などに、局所的な荷重が太陽電池セル１０などに加わりにくい。そのため、太陽電池セル１０の破損を抑制することができる。この太陽電池セル１０の破損の抑制は、太陽電池モジュール１００がさらに後述する中間層３０を備える場合に特に効果的である。さらに、裏面保護層３２の厚みが薄くなると、第２封止材層２８を素早く加熱して架橋などすることができるため、太陽電池モジュール１００の製造時間を短縮するだけでなく、表面保護基板２０が熱変形するのを抑制することができる。
【００４０】
強度向上の観点から、裏面保護層３２は少なくとも２層からなる構成とすること好ましい。そのような構成とする場合、各層の材料は同じとしてもよいし、異ならせてもよい。
あるいは、裏面保護層３２が、繊維材がタブ配線１２の延在方向に配向するＡ層と、繊維材がタブ配線１２の延在方向と直交する方向に配向するＢ層との少なくとも２層を含むことが好ましい。この構成においては、各層の繊維材の配向方向により、Ａ層はタブ配線１２の延在方向における強度を保ち、Ｂ層はタブ配線１２の延在方向における強度を保つ。
【００４１】
本実施形態においては、裏面保護層３２の熱膨張係数は、表面保護基板２０の熱膨張係数よりも小さいが、具体的には、裏面保護層３２の熱膨張係数は０〜３０（×１０−６Ｋ−１）であることが好ましく、２〜２５（×１０−６Ｋ−１）であることがより好ましい。裏面保護層３２の熱膨張係数がこの範囲であることで、耐熱衝撃性を向上させることができる。
【００４２】
［中間層］
本実施形態においては、さらに、ゲル状高分子層２２と第１封止材層２６との間、及び第２封止材層２８と裏面保護層３２との間の少なくとも一方に、中間層（２４、３０）を有することが好ましい。中間層（２４、３０）は、引張弾性率が第１封止材層２６及び第２封止材層２８のいずれの引張弾性率よりも大きい層である。上述の通り、本実施形態においては、裏面保護層３２を相対的に薄くしているため機械強度が低下することがあり、裏面側の耐衝撃性の低下が危惧される場合がある。つまり、太陽電池モジュール１００の運搬時や設置時おいて裏面側に受ける衝撃により太陽電池セル１０の破損することが危惧される場合がある。そこで、ゲル状高分子層２２と第１封止材層２６との間、及び第２封止材層２８と裏面保護層３２との間の少なくとも一方に相対的に引張弾性率が大きい中間層を配することにより、耐衝撃性を向上することができる。図３は、ゲル状高分子層２２と第１封止材層２６との間、及び第２封止材層２８と裏面保護層３２との間の双方に中間層２４、３０を配した形態を示しており、２層の中間層２４、３０を配した点において図２に示す形態とは異なり、それ以外の構成は同じである。図３に示すように、中間層は１層ではなく２層を配することが強度向上に観点において好ましい。
【００４３】
中間層２４は、引張弾性率が第１封止材層２６及び第２封止材層２８のいずれの引張弾性率よりも大きいため、表面保護基板２０が伸縮した場合でも、その伸縮に追従せず、光電変換部への応力が伝わるのを防止することができる。従って、表面保護基板２０の伸縮による応力は、中間層２４により阻止することができる。
【００４４】
本実施形態においては、中間層（２４、３０）の熱膨張係数は、第１封止材層２６及び第２封止材層２８のいずれの熱膨張係数よりも小さいことが好ましい。このように構成することにより、温度変化により表面保護基板２０が伸縮した場合でも、相対的に熱膨張係数が小さい中間層（２４、３０）が表面保護基板２０の伸縮による応力を緩和することができる。
【００４５】
中間層２４、３０を構成する材料としては、ポリエチレン、ポリプロピレン、ポリスチレン、ポリ塩化ビニル、ポリエチレンテレフタレート、ポリエチレンナフタレート、ポリブチレンテレフタレート、ポリカーボネート、ポリアセタール、アクリル樹脂、ポリアミド樹脂、ＡＢＳ樹脂、ＡＣＳ樹脂、ＡＥＳ樹脂、ＡＳＡ樹脂、これらの共重合体、ＰＶＦなどのフッ素樹脂、シリコーン樹脂、セルロース、ニトリル樹脂、フェノール樹脂、ポリウレタン、アイオノマー、ポリブタジエン、ポリブチレン、ポリメチルペンテン、ポリビニルアルコール、ポリアリレート、ポリエーテルエーテルケトン、ポリエーテルケトン、ポリエーテルスルホン、ポリイミドなどからなるが挙げられ、中でも、ポリエチレンテレフタレート、ポリエチレンナフタレート、ポリブチレンテレフタレート、ポリカーボネート、アクリル樹脂が好ましい。
中間層２４、３０において、いずれも同じ材料としてもよいし、それぞれにおいて材料を異ならせてもよい。
【００４６】
第２封止材層２８と裏面保護層３２との間に位置する中間層３０は、絶縁性を有することが好ましい。特に、裏面保護層３２の基材として、ＣＦＲＰなど導電性の基材を用いた場合にはリーク電流の発生が問題となる。そこで、第２封止材層２８と裏面保護層３２との間に絶縁性を有する中間層３０を配置することでリーク電流を絶縁することができる。ここで使用する中間層３０の材料は、上記中間層の材料の中でも絶縁性が高いものを用いることが好ましい。
【００４７】
中間層２４、３０の厚みは、１〜２００μｍであることが好ましく、１０〜１００μｍであることがより好ましい。中間層２４がこのような厚みを有することで、表面保護基板２０の膨張・収縮による応力の光電変換部への伝達を十分に抑えることができる。なお、中間層２４、３０の厚みは同じであってもよいし、それぞれ異ならせてもよい。
【００４８】
中間層２４、３０の熱膨張係数は、１０〜５０（×１０−６Ｋ−１）であることが好ましく、１５〜３０（×１０−６Ｋ−１）であることがより好ましい。特に、中間層２４の熱膨張係数がこの範囲であることで、表面保護基板２０が熱によって伸縮した場合でも、中間層２４の伸縮は表面保護基板２０よりも小さく、表面保護基板２０の伸縮による応力の光電変換部への伝達を抑えることができる。
【００４９】
中間層２４の全光線透過率は８０％以上であることが好ましく、９０〜１００％であることが好ましい。中間層２４の全光線透過率をこの範囲とすることにより、光を効率よく光電変換部（太陽電池セル１０）へ到達させることができる。全光線透過率の測定方法は既述の通りである。
【００５０】
また、中間層２４、３０の引張弾性率は、１．０〜１０．０ＧＰａが好ましく、２〜５ＧＰａがより好ましい。中間層２４の引張弾性率がこのような範囲であることで、表面保護基板２０の伸縮による応力を十分に緩和することができる。
【００５１】
中間層２４、３０の表裏の少なくとも一方に、水蒸気透過率が１．０ｇ／ｍ２・ｄａｙ以下の皮膜が形成されていることが好ましい。このような皮膜を中間層２４、３０に形成することで、第１封止材層２６及び第２封止材層２８への水蒸気の浸入がブロックされ、各封止材層の封止材の加水分解を防止することができる。なお、水蒸気透過率は、例えば、ＪＩＳ  Ｋ７１２９：２００８（プラスチック−フィルム及びシート−水蒸気透過度の求め方（機器測定法））の付属書Ｂに規定された赤外線センサ法により求めることができる。
【００５２】
また、中間層２４、３０の表裏の少なくとも一方に、酸素透過率が８．０ｍｌ／ｍ２・ｄａｙ以下の皮膜が形成されていることが好ましい。このような皮膜を中間層２４、３０に形成することで、第１封止材層２６及び第２封止材層３０への酸化の浸入がブロックされ、各封止材層の封止材の酸化による分解を防止することができる。なお、酸素透過率は、ＪＩＳ  Ｋ７１２６−１（ＧＣ法）に則って求めることができる。
【００５３】
中間層２４、３０に形成する皮膜としては、コーティング、蒸着法で構成してもよく、Ｓｉ及びＯを含む無機複合材料から構成されることが好ましい。そのような材料としては、シロキサン化合物などが挙げられ、その中でも、ポリオルガノシロキサンが好ましい。
【００５４】
一方、本実施形態においては、裏面保護層３２が、タブ配線１２の延在方向と直交する方向の一部又は全体にわたり形成された少なくとも１つの切り込みを有する構成とすることができる。上述の通り、裏面保護層３２としてＵＤ材を用いた場合、タブ配線１２の延在方向が繊維材の配向方向となるように配置することが好ましい。そして、その構成において、太陽電池モジュール１００をタブ配線１２の延在方向と直交する方向に沿って曲げる曲面形状とすると繊維材の配向方向で反りや内部応力の発生が危惧される。そこで、裏面保護層３２に、タブ配線１２の延在方向と直交する方向の一部又は全体にわたり形成された少なくとも１つの切り込みを設けることで反りや内部応力の発生を抑えることができる。
【００５５】
図４及び図５は、裏面保護層３２に、タブ配線１２の延在方向と直交する方向の全体にわたり切り込みを設けた形態を示している。すなわち、図４及び図５に示す裏面保護層３２には、３つの切り込みを設けて４つに分割している。このように、裏面保護層３２は分割されることで、切り込み部分において曲げに対する応力が遮断されるため反りや内部応力の発生を抑えることができる。
【００５６】
裏面保護層３２に設ける切り込みの形状、長さ又は太さは、上記効果を発揮する限りにおいて特に制限はない。例えば、図６に示す切り込みが挙げられる。図６（Ａ）は、裏面保護層３２の一辺から他辺に向けて切り込みを３つ設けた形態（他辺には切り込みは達していない）であり、図６（Ｂ）は対向する二辺において一辺からの切り込みと他辺からの切り込みとを交互に３つ設けた形態である。図６（Ａ）及び（Ｂ）のいずれも、裏面保護層３２のタブ配線１２の延在方向と直交する方向の一部において切り込みを設けている。
つまり、図４及び図５に示す形態とは異なり、裏面保護層３２は完全に分割されず一体となっている。そして、図６（Ａ）及び（Ｂ）のいずれの裏面保護層３２も、切り込み部分において曲げに対する応力が遮断されるため反りや内部応力の発生を抑えることができる。その他、裏面保護層３２において、破線状に切り込みを設けてもよい。
【００５７】
一方、表面保護基板２０の受光面側が凸となる曲面形状であって、タブ配線１２が曲面に沿って曲げられている曲面形状を有する構成とすることができる。そして、曲面形状の凹面側において少なくとも１つのリブ４０が、表面保護基板２０の凹面側における一辺側の位置と、該一辺側に対向する他辺側の位置との間に架設されている構成とすることができる。図４〜図６において示した形態と同様、特に、裏面保護層３２としてＵＤ材を用いた場合、タブ配線１２の延在方向が繊維材の配向方向となるように配置することが好ましい。そして、その構成において、太陽電池モジュールをタブ配線１２の延在方向と直交する方向に沿って曲げる曲面形状とすると繊維材の配向方向で反りや内部応力の発生が危惧される。特に、表面保護基板２０と裏面保護層３２とで熱膨張係数の相違からタブ配線１２の延在方向に反りや内部応力が発生する。そこで、受光面側が凸となる曲面形状とされた表面保護基板２０の凹面側に、表面保護基板２０の凹面側の一辺側の位置と、該一辺側に対向する他辺側の位置との間に架設される少なくとも１つのリブを設けることにより反りや内部応力の発生を抑えることができる。
【００５８】
図７は、タブ配線１２の延在方向に曲げて曲面形状とした表面保護基板２０の凹面側の一辺側の位置とその対向位置である他辺側の位置に２つのリブ４０を架設した形態を示している。図７（Ａ）に示すように、層構成自体は図２に示す形態と同じであるが、表面保護基板２０の縁部近傍において、ゲル状高分子層２２、第１封止材層２６、第２封止材層２８及び裏面保護層３２が形成されていない領域を有する。そして、図７（Ａ）、（Ｂ）に示すように、その領域にリブ４０が架設されている。２つのリブ４０により、表面保護基板２０は、その凹面形状の曲率半径が大きくなる方向にも小さくなる方向にも変位しないように保持されるため、反りや内部応力の発生を抑えることができる。
【００５９】
リブ４０の形状としては、棒状、板状、格子状、ハニカム状、などとすることができる。また、リブ４０の材料としては、特に制限はないが、表面保護基板２０の凹面形状を保持するため、機械強度が高い材料とすることが好ましい。リブ４０は、高強度の樹脂から構成してもよいし、金属から構成してもよい。
【００６０】
リブ４０を樹脂から構成する場合、表面保護基板２０の材料と同じ材料から構成してもよく、その場合、表面保護基板２０とリブ４０とを一体成形することができる。図８は、そのような形態を示す。ただし、図８に示す形態は、図７に示す形態とは層構成を異ならせている。すなわち、図８においては、ゲル状高分子層２２は、曲面形状の表面保護基板２０の凹面側において、断面が略半円形状となるように形成され、その上に第１封止材層２６、第２封止材層２８、及び裏面保護層３２が順に形成されている。この形態においても、表面保護基板２０と一体成形されたリブ２０Ａの存在により表面保護基板２０が補強され反りや内部応力の発生を抑えることができる。
【実施例】
【００６１】
以下、実施例により本実施形態を更に詳しく説明するが、本実施形態はこれらに限定されるものではない。
【００６２】
［実施例１］
曲面形状を有する４ｍｍ厚の表面保護基板、１ｍｍ厚の第１ゲル状高分子層、０．６ｍｍ厚の第１封止材層、光電変換部、０．６ｍｍ厚の第２封止材層、０．１ｍｍ厚の裏面保護層を上から順に積層した。次いで、１４５℃で減圧しながら圧縮加熱することにより太陽電池モジュールを作製した。なお、各層には以下のものを用いた。
表面保護基板：ポリカーボネート（引張弾性率：２．４ＧＰａ（２５℃）、熱膨張係数：５．６×１０−５Ｋ−１）
ゲル状高分子層：シリコーンゲル（引張弾性率：０．０００００５ＧＰａ（２５℃））
第１封止材層及び第２封止材層：エチレン−酢酸ビニル共重合体（ＥＶＡ）（熱膨張係数：３００×１０−６Ｋ−１）
光電変換部：太陽電池セル
裏面保護層：ＣＦＲＰシート（ＵＤ材）（引張弾性率：１３０ＧＰａ（２５℃）、熱膨張係数（繊維材方向）：５．０×１０−６Ｋ−１）
【００６３】
［比較例１］
裏面保護層として、表面保護基板と同じような曲面形状を有する１ｍｍ厚のＣＦＲＰ基板（熱膨張係数：５．０×１０−６Ｋ−１）を用いたこと以外は実施例１と同様にして太陽電池モジュールを作製し評価を行った。
【００６４】
［比較例２］
表面保護基板として、曲面形状を有する２ｍｍ厚のポリカーボネートを用いた。また、裏面保護層として、表面保護基板と同じような曲面形状を有する２ｍｍ厚のＣＦＲＰ基板（熱膨張係数：５．０×１０−６Ｋ−１）を用いた。それ以外は実施例１と同様にして太陽電池モジュールを作製し評価を行った。
【００６５】
（評価）
（１）反りの有無
各実施例・比較例で作製した太陽電池モジュールについて反りの発生の有無を目視観察した。目視観察により反りの発生が見られなかった場合を「○」とし、反りの発生が見られた場合を「×」として評価した。結果を表１に示す。
【００６６】
（２）太陽電池モジュール作製後の気泡の有無
各実施例・比較例で作製した太陽電池モジュールについて、作製後の気泡の有無を目視観察し、表面追従性を評価した。目視観察により気泡の発生が見られなかった場合を「○」とし、気泡の発生が見られた場合を「×」として評価した。結果を表１に示す。
【００６７】
【表１】
2019083335.tif 000003
【００６８】
表１より、実施例１においては、反りも気泡も観察されず、反りの発生がなく、曲面形状に対する追従性が良好な太陽電池モジュールを作製できたことが分かる。これに対して、比較例１及び２においては反り及び気泡のいずれも観察され、反りの発生も抑えられず、曲面形状に対する追従性にも劣っていた。
【００６９】
特願２０１７−２１０７３９（出願日：２０１７年１０月３１日）の全内容は、ここに援用される。
【産業上の利用可能性】
【００７０】
本実施形態によれば、反りや内部応力の発生が抑えられ、かつ、曲面形状に対する追従性に優れる太陽電池モジュールを提供することができる。
【符号の説明】
【００７１】
１０    太陽電池セル（光電変換部）
１２    タブ配線
１４    接続配線
１６    太陽電池ストリング（光電変換部）
２０    表面保護基板
２２    ゲル状高分子層
２４  ３０  中間層
２６    第１封止材層
２８    第２封止材層
３２    裏面保護層
１００  太陽電池モジュール
【図１】
2019083335.tif 000004
【図２】
2019083335.tif 000005
【図３】
2019083335.tif 000006
【図４】
2019083335.tif 000007
【図５】
2019083335.tif 000008
【図６】
2019083335.tif 000009
【図７】
2019083335.tif 000010
【図８】
2019083335.tif 000011